ДЕТАЛЬ ТУРБИНЫ ИЗ СУПЕРСПЛАВА С СОДЕРЖАНИЕМ РЕНИЯ И/ИЛИ РУТЕНИЯ И СПОСОБ ЕЁ ИЗГОТОВЛЕНИЯ

3
3
1. Деталь (1) турбины, содержащая подложку (2), выполненную из монокристаллического суперсплава на основе никеля, содержащего рений и/или рутений, и имеющую фазу γ’-NiAl в преобладающем объёме и фазу γ-Ni, и подслой (3b) из металлического суперсплава на основе никеля, покрывающий подложку (2), отличающаяся тем, что подслой (3b) имеет фазу (12) γ’-NiAl, преобладающую в объёме, при этом подслой (3b) содержит среднюю атомную долю: алюминия в количестве от 0,15 до 0,25; хрома в количестве от 0,03 до 0,08; платины в количестве от 0,01 до 0,05; гафния в количестве менее 0,01 и кремния в количестве менее 0,01.
3
2. Деталь по п. 1, в которой подслой (3b) содержит фазу (12) γ’-NiAl в количестве более 95 % от объема.
3
3. Деталь по п. 1 или 2, в которой подслой (3b) содержит фазу (12) γ’-NiAl и фазу (11) β-NiAlPt.
3
4. Деталь по п. 1 или 2, в которой подслой (3b) содержит фазу (12) γ’-NiAl и фазу γ-Ni.
5. Деталь по любому из пп. 1-4, в которой массовая доля рения в подложке (2) превышает или равна 0,04.
6. Деталь по любому из пп. 1-4, в которой подслой (3b) дополнительно содержит по меньшей мере один элемент, выбранный из кобальта, молибдена, вольфрама, титана и тантала.
7. Деталь по любому из пп. 1-6, содержащая защитный слой (4) из оксида алюминия, покрывающий подслой (3b).
8. Деталь по п. 7, содержащая керамический теплоизолирующий слой (9), покрывающий защитный слой (4).
9. Деталь по любому из пп. 1-8, в которой толщина подслоя (3b) составляет от 5 до 50 мкм.
10. Лопатка (6) турбины, отличающаяся тем, что она содержит деталь (1) по любому из пп. 1-9.
11. Газотурбинный двигатель, отличающийся тем, что он содержит турбину, содержащую лопатку (6) турбины по п. 10.
3
12. Способ изготовления детали (1) турбины, включающий этап вакуумного нанесения подслоя (3b) из суперсплава на основе никеля, содержащего фазу γ’-NiAl, преобладающую в объёме, на подложку (2) из суперсплава на основе никеля с содержанием рения и/или рутения, причем подслой (3b) содержит среднюю атомную долю: алюминия в количестве от 0,15 до 0,25; хрома в количестве от 0,03 до 0,08; платины в количестве от 0,01 до 0,05; гафния в количестве менее 0,01 и кремния в количестве менее 0,01.
13. Способ по п. 12, в котором нанесение покрытия производится методом, выбранным из методов физического осаждения в паровой фазе, термического напыления, испарения посредством джоулевого тепла, импульсной абляции при облучении лазером и катодного напыления.
14. Способ по п. 12 или 13, в котором подслой (3b) наносится совместным распылением и/или совместным испарением металлических мишеней.